СПОСОБ ПОЛУЧЕНИЯ СОПОЛИМЕРА, УЛУЧШАЮЩЕГО МИКРОСТРУКТУРУ ЦЕМЕНТНОГО КАМНЯ В БЕТОНЕ И КОМПЛЕКСНАЯ ДОБАВКА НА ЕГО ОСНОВЕ

1. Способ получения улучшающего микроструктуру цементного камня и непроницаемость бетона сополимера полиметиленнафталинсульфокислоты с лигносульфонатами, включающий блок-сополимеризацию образующихся на первой стадии олигомерных нафталинсульфокислот с лигносульфонатами в кислой среде и последующую нейтрализацию щелочью, отличающийся тем, что синтез блок-сополимера осуществляют конденсацией смеси полиметиленнафталинсульфокислоты, содержащей не менее 0,05% свободного формальдегида, с лигносульфонатами или со смесью лигносульфонатов с 1÷10% формальдегида, при этом массовом соотношении нафталинсульфокислоты и лигносульфоната составляет 1:(0,05÷3).
2. Комплексная добавка для бетонов и растворов, включающая суперпластификатор и пластифицирующе-воздухововлекающий компонент, отличающаяся тем, что в качестве суперпластификатора используют сополимер полиметиленнафталинсульфокислоты с лигносульфонатами, полученный конденсацией смеси полиметиленнафталинсульфокислот, содержащей не менее 0,05% свободного формальдегида, с лигносульфонатами или со смесью лигносульфонатов с 1÷10% формальдегида при этом массовое соотношение нафталинсульфокислоты и лигносульфонатов составляет 1:(0,05÷3), полученный после нейтрализации щелочью при следующем соотношении компонентов (мас.ч.): сополимер полиметиленнафталинсульфокислоты с лигносульфонатами - 1; пластифицирующее-воздухововлекающий компонент - 0,05÷2.
3. Комплексная добавка по п.2, отличающаяся тем, что в качестве пластифицирующе-воздухововлекающего компонента используют лигносульфонаты технические, щелочные стоки производства капролактама, олигомерные продукты на основе акриловой (метакриловой) кислоты, фильтрат технического пентаэритрита или смесь нескольких указанных компонентов.
4. Комплексная добавка по любому из пп.2-3, отличающаяся тем, что в качестве дополнительного компонента содержит регулирующее воздухововлечение вещество при соотношении, масс.ч.:
компоненты комплексной добавки
1
регулирующее воздухововлечение вещество
0,0001-0,003